(57)【特許請求の範囲】
【請求項１】
正極集電体上に正極活物質がコーティングされる複数の板状の正極；
負極集電体上に負極活物質がコーティングされる複数の板状の負極；及び
前記正極及び負極との間に配置される分離膜を含むパウチ型二次電池に用いられる電極組立体であって、
前記複数の正極と前記複数の負極とが順次積層され、
前記正極のタブとして用いられる正極集電体のタブ部に絶縁層が形成され、
前記タブ部は前記正極集電体の極板から延長して突出し、
前記絶縁層は、前記正極集電体と前記分離膜との間で、前記正極集電体、前記正極活物質の塗布領域の末端、及び前記分離膜の何れにも接合されるように配置され、
前記絶縁層は、前記タブ部の一端が露出する露出部が形成されるように具現され、
前記絶縁層は、二酸化チタン、カルシウムカーボネート及び硫酸バリウムからなる群より選択されるいずれか一つ、若しくは二つ以上を混合した物質、またはＳＢＲ系重合体であり、
前記分離膜は、前記正極活物質と接着し、前記絶縁層と接合し、
前記絶縁層は、
前記負極活物質の塗布領域と一部がオーバーラップ（ｏｖｅｒｌａｐ）されるように配置され、
前記分離膜はシート状であり、
前記絶縁層の幅Ｔ３は１ｍｍから２０ｍｍの範囲であり、正極集電体の露出部の幅Ｔ２と絶縁層の幅との総長さＴ１は２０ｍｍから３０ｍｍの範囲であり、絶縁層の厚さは１μｍ〜１００μｍであることを特徴とする電極組立体。
【請求項２】
前記絶縁層は、二酸化チタン、カルシウムカーボネート及び硫酸バリウムからなる群より選択される一つ、又は二つ以上を混合した物質を１０〜９０％重量比で含有した水溶液又は塗料を乾燥した物質であることを特徴とする請求項１に記載の電極組立体。
【請求項３】
請求項１または２の電極組立体を１以上含む電気化学素子。
【請求項４】
前記電気化学素子は、二次電池、多数の二次電池を含む電池モジュール及び多数の電池のモジュールを含む電池パックからなる群より選択されるいずれか一つである請求項３に記載の電気化学素子。
【発明の詳細な説明】
【技術分野】
【０００１】
本発明は、二次電池における電極の短絡を防止するための技術に対するものである。
【背景技術】
【０００２】
近年、充放電が可能で、且つ軽いながらもエネルギー密度及び出力密度の高いリチウム二次電池がワイヤレスモバイル機器のエネルギー源として幅広く用いられている。また、ガソリン車両、ディーゼル車両など化石燃料を用いる既存の内燃機関自動車の大気汚染及び温室ガス問題を解決するための代替方案として、ハイブリッド電気自動車(HEV)、プラグインハイブリッド電気自動車(PHEV)、バッテリー電気自動車(BEV)、電気自動車(EV)などが提示されているが、リチウム二次電池はこのような内燃機関代替自動車の動力源としても注目されている。
【０００３】
リチウム二次電池は、電解液の種類に応じて液体電解質を用いるリチウムイオン電池と、高分子電解質を用いるリチウムポリマー電池とに分類され、電極組立体が収容される外装材の形状によって円筒型、角型又はパウチ型に分類される。
【０００４】
このうち、パウチ型は金属層(ホイル)と、前記金属層の上面と下面にコーティングされる合成樹脂層の多層膜とで構成されるパウチ外装材を用いて外観を構成するので、金属カンを用いる円筒型又は角型よりも電池の重さを著しく減らすことができ、電池の軽量化が可能であり、多様な形態への変化が可能であるとのメリットがある。
【０００５】
このようなパウチ外装材は、矩形外装材を一辺の長さ方向に基づいて中間を摺綴して形成された上部外装材と下部外装材からなるが、下部外装材にはプレス(press)加工などを介して電極組立体を収容するための空間部が形成される。下部外装材の空間部には、主に板状の正極、分離膜及び負極が積層された構造の多様な電極組立体が収容される。その後、電解液が注入され、前記下部外装材の空間部の周囲の縁部と、これに対応する上部外装材の縁を密着させ、密着された部分を熱融着すると、密封された形態のパウチ型二次電池が形成される。
【０００６】
図1には、従来の代表的なパウチ型二次電池の一般的な構造が分解斜視図として模式的に示されている。
【０００７】
図1を参照すれば、パウチ型二次電池1は、電極組立体10、電極組立体10から延長されてい
る電極タブ31、32、電極タブ31、32に溶接されている電極リード51、52、及び電極組立体
10を収容する電池ケース20を含むものとして構成されている。
【０００８】
電極組立体10は、分離膜が介在された状態で正極と負極が順次積層されている発電素子であって、スタック型又はスタック/折り畳み型構造からなっている。電極タブ31、32は電極組立体10の各極板から延長されており、電極リード51、52は各極板から延長された複数
個の電極タブ31、32と、例えば、溶接によってそれぞれ電気的に連結されており、電池ケース20の外部へ一部が露出している。また、電極リード51、52の上下面の一部には、電池
ケース20との密封度を高めるとともに電気的絶縁状態を確保するために絶縁フィルム53が
付着されている。
【０００９】
さらに、多数の正極、負極タブ31、32が一体に結合されて溶着部を形成することによって、電池ケース20の内部上端は電極組立体10の上端面から一定の距離ほど離隔されており、溶着部のタブ31、32は略V字状に折曲されている(電極タブなどと電極リードの結合部位をV-フォーミング(V-forming)41、42部位と称したりする)。電池ケース20はアルミニウムラ
ミネートシートからなり、電極組立体10を収容することのできる空間を提供し、全体的にパウチ状を有している。二次電池は、電池ケース20の収納部に電極組立体10を内装して電
解液(図示せず)を注入した後、電池ケース20の上部ラミネートシートと下部ラミネートシートが接する外周面を熱融着させる過程を介して製造される。
【００１０】
図2は、前述した電極組立体の構造の問題を説明するための概念図である。
【００１１】
図2に示されているように、電極組立体10は正極と負極の積層構造で具現され、正極及び負極を構成する集電体と連結される電極タブ31、32を備えている。このとき、図2でアルミニウムホイル(Al foil)31で示された部分が正極タブ31であり、銅ホイル(Cu foil)32で示された部分が負極タブ32である。特に、前記電極組立体は、集電体上に正極活物質がコーティングされる正極(cathode)と、集電体上の負極活物質がコーティングされる負極(Anode)が積層され、正極と負極の物理的短絡を防止するために分離膜(separator)が挿入される。この場合、通常、電極組立体の正極と負極の物理的短絡のリスクを低めるため、正極より負極を大きく製作するようになるが、高温の雰囲気で分離膜の収縮などによって正極と負極の物理的短絡が頻繁に起こるようになる問題が生じる。
【発明の概要】
【発明が解決しようとする課題】
【００１２】
本発明は、前述した問題を解決するために案出されたものであって、本発明の目的は電極組立体の構造で正極のタブとして用いられる正極集電体の末端部(タブ部)に絶縁層を形成することにより、正極/分離膜/負極の順次積層構造で正極と負極の物理的短絡を防止できるようにする二次電池を提供することにある。
【課題を解決するための手段】
【００１３】
前述した課題を解決するための手段として、本発明は分離膜を挟んで正極集電体及び負極集電体上にそれぞれ正極活物質及び負極活物質がコーティングされる正極及び負極と、前記正極及び負極との間に配置される分離膜からなる電極組立体であって、前記正極を構成する正極集電体のタブ部に絶縁層が形成されている電極組立体を提供し、正極/分離膜/負極の順次積層構造で正極と負極の物理的短絡を防止できるようにする。
【発明の効果】
【００１４】
本発明によれば、電極組立体の構造で正極のタブとして用いられる正極集電体の末端部(タブ部)に絶縁層を形成することにより、正極/分離膜/負極の順次積層構造で正極と負極
の物理的短絡を防止できるようにする効果がある。
【図面の簡単な説明】
【００１５】
【図１】二次電池の構造を示した分離斜視図である。
【図２】二次電池構造の問題を説明するための概念図である。
【図３】本発明に係る電極組立体の構造を示した断面図である。
【図４】本願発明で正極集電体のタブ部上に絶縁層を形成する方法を示した平面図で    ある。
【発明を実施するための形態】
【００１６】
以下では、図を参照して本発明に係る構成及び作用を具体的に説明する。図を参照して説明するにおいて、図面符号に係りなく同一の構成要素は同一の参照番号を付与し、これに対する重複説明は略する。第1、第2などの用語は多様な構成要素などを説明するために用いられ得るが、前記構成要素などは前記用語などによって限定されてはならない。前記用語などは一つの構成要素を他の構成要素から区別する目的のみに用いられる。
【００１７】
図3は、本発明に係る電極組立体の構造を示した断面図であり、図4は正極集電体タブ部上
に絶縁層を形成する方法を示した平面図である。
【００１８】
図3及び図4を参照すれば、本発明に係る電極組立体は分離膜130を挟んで正極集電体110上
に正極活物質120がコーティングされる正極122、及び負極集電体150上に負極活物質140が
コーティングされる負極142と、前記正極及び負極との間に配置される分離膜130、及び前
記正極122を構成する正極集電体110のタブ部に形成される絶縁層160とを含んで構成され
得る。
【００１９】
特に、本発明に係る前記絶縁層160は、前記正極集電体110と分離膜130との間に配置され
、前記負極活物質140の塗布領域と一部がオーバーラップ(overlap)されるように配置され得る。すなわち、負極の大きさが正極より大きく形成されるところ、前記負極と正極との間には互いに重ならない部分の領域T3が存在し、一般的にこの領域によって電極の短絡が行われるところ、前記領域T3に絶縁層160を形成することを特徴とする。
【００２０】
すなわち、前記絶縁層160は、前記負極活物質140の塗布領域と一部がオーバーラップされ
るように配置され、通常、前記絶縁層は前記正極活物質120の塗布領域の末端と連結されるように形成することができる。また、前記絶縁層160は前記タブ部の一端が露出する露出部T2が形成されるように具現するのが好ましい。さらに、前記絶縁層の幅(T3領域)は1m
m〜20mmの範囲で形成されるのが好ましく、この場合、絶縁層自体の厚さは1μｍ〜100μ
ｍに形成するのが好ましい。前記露出部T2と絶縁層の形成領域(T3領域)の総長さT1は通常
20mm〜30mm程度に具現される。
【００２１】
図4は、図3で正極集電体110上に正極活物質120がコーティングされた状態の正極122の平
面図を示したものである。
【００２２】
前記絶縁層160の形成方式は、図3に示されているように、正極集電体110の正極活物質120
の塗布領域の末端部に、絶縁物質を集電体の幅方向にコーティングする方式で具現され得
る。
【００２３】
図4でのように前記絶縁層160を具現する方式は、少なくとも1以上のセラミック物質を含
有した絶縁物質を塗布して具現することができる。例えば、前記絶縁層は、二酸化チタン、カルシウムカーボネート、硫酸バリウムのうち選択されるいずれか一つ又は二つ以上の混合した物質を適用するか、又は二酸化チタン、カルシウムカーボネート、硫酸バリウムを10〜90％重量比で含有した水溶液又は塗料を塗布して具現することができる。
【００２４】
さらに、前記絶縁層は、重量平均分子量が20万以下の高分子フィルム又はエマルジョンを前記タブ部上に合着及び塗布して具現することができる。この場合、前記高分子フィルムは、ポリアクリレート、ポリスチレン、ポリアクリル酸、ポリアクリロニトリル、ポリエチレン、ポリプロピレン、ポリイミド、ポリウレタン、ポリエチレンテレフタレートのうち選択される一つ以上の物質で具現することができ、SBR系重合体を利用しても具現され得る。
【００２５】
すなわち、本発明に係る前記絶縁層160は、前述した絶縁物質を電界紡糸するか、プリンティング、スプレーコーティング、テーピングなどの多様な方式を介して具現することができる。
【００２６】
以下では、このような本発明に係る電極リードを備えた二次電池を介して接触不良の発生可否を確認する実験例を説明する。本発明に係る前記電極組立体は、巻取型、スタック型又はスタック/折り畳み型構造のうちいずれか一つからなる構造で二次電池を構成することができる。以下、本発明を実施例を挙げてさらに詳しく説明する。以下の実施例は、発明の詳細な説明のためのものであるだけで、これによって権利範囲を制限しようとする意図ではないことを明らかにする。
【実施例】
【００２７】
正極集電体のタブ部において、正極活物質の末端部から幅10mm、厚さ10μｍで絶縁層を形
成したことを除いては、当業界に知られた材料及び方法で電極組立体を製造した。
【００２８】
本実施例で、前記絶縁層はSBR系重合体を変成させたポリマーとしてブチルアクリレート、スチレンを主要構成とし、アクリル酸、アクリロニトリル及びエチルヘキシルアクリレートのうち選択される一つ以上の単量体を少量含む重合体を含む水溶液を利用するか、二酸化チタンをメチルアルコール又は水に分散させた溶液を利用しており、このような絶縁層を利用して100個の電極組立体を製造した。電池ケースの収納部に前記で製造したそれぞれの電極組立体を内装し、電極組立体の集電体から延長されて突出されている多数の電極タブなどとリード部を溶接してV-フォーミング部を形成した後、電解液を注入し、電池ケースの上部ラミネートシートと下部ラミネートが接する外周面を熱融着させ、電池ケースをシーリングすることにより総100個のパウチ型二次電池を製造した。
【００２９】
[比較例]
絶縁層を形成しないことを除いては、前記実施例と同一の方法でパウチ型二次電池を製作した。
【００３０】
[実験例]
前記実施例及び比較例でそれぞれ製造された電池を対象として、100℃、150℃、200℃に露出させるテストの結果を下記表1に示した。
【００３１】
本実験では、それぞれ100個の電池などに対し繰り返して行っており、負極部位の短絡の可否を測定した。
【００３２】
【表１】
0006587157.tif 000002
前記実験で絶縁層を形成した本発明の正極構造を適用した二次電池は、100個の電池の全てにおいて物理的短絡が誘発されなかった。しかし、一般的な比較例では約13％の不良が発生されることが分かる。
【００３３】
以下では、前述した本発明に係る絶縁層を形成させた電極組立体を構成する個別構成要素の具体的な材料及び構成上の特徴を説明する。
【００３４】
[正極構造]
本発明で前記基本単位体に形成される電極は正極又は負極に区別され、前記正極及び負極をその間に分離膜を介在させた状態で互いに結合させて製造される。正極は、例えば、正極集電体上に正極活物質を、導電材及びバインダの混合物を塗布した後、乾燥及びプレッシングして製造され、必要に応じて前記混合物に充填剤をさらに添加したりする。このような構造は、シート状で具現されてローディングロールに装着される形態で工程に適用され得る。
【００３５】
[正極集電体]
前記正極集電体は、一般的に3〜500μｍの厚さで作製する。このような正極集電体は、当該電池に化学的変化を誘発することなく高い導電性を有するものであれば特に制限されるものではなく、例えば、ステンレススチール、アルミニウム、ニッケル、チタン、焼成炭素、又はアルミニウムやステンレススチールの表面にカーボン、ニッケル、チタン、銀などで表面処理したものなどが用いられ得る。集電体はその表面に微細な凹凸を形成し、正極活物質の接着力を高めることもでき、フィルム、シート、ホイル、ネット、多孔質体、発泡体、不織布体など多様な形態が可能である。前述した本発明に係る実施例で電極タブの場合、前記正極集電体の材質と同一の材質を有するように形成され得る。
【００３６】
[正極活物質]
前記正極活物質はリチウム二次電池の場合、例えば、リチウムコバルト酸化物(LiCoO2)、リチウムニッケル酸化物(LiNiO2)などの層状化合物や、1又はそれ以上の転移金属に置換された化合物；化学式Li1+xMn2-xO4(ここで、xは0〜0.33である)、LiMnO3、LiMn2O3、LiMnO2などのリチウムマンガン酸化物；リチウム銅酸化物(Li2CuO2)；LiV3O8、LiFe3O4、V2O5、Cu2V2O7などのバナジウム酸化物；化学式LiNi1-xMxO2(ここで、M=Co、Mn、Al、Cu、Fe、Mg、B又はGaであり、x=0.01〜0.3である)で表現されるNiサイト型リチウムニッケル酸化物；化学式LiMn2-xMxO2(ここで、M=Co、Ni、Fe、Cr、Zn又はTaで、x=0.01〜0.1である)又はLi2Mn3MO8(ここで、M=Fe、Co、Ni、Cu又はZnである)で表現されるリチウムマンガン複合酸化物；化学式のLiの一部がアルカリ土金属イオンに置換されたLiMn2O4；ジスルフィド化合物；Fe2(MoO4)3などを挙げることができるが、これらだけで限定されるものではない。
【００３７】
前記導電材は、通常、正極活物質を含む混合物の全体重量に基づいて1ないし50重量％に添加される。このような導電材は、当該電池に化学的変化を誘発することなく導電性を有するものであれば特に制限されるものではなく、例えば、天然黒煙や人造黒煙などの黒煙；カーボンブラック、アセチレンブラック、ケッチェンブラック、チャンネルブラック、ファーネスブラック、ランプブラック、サーマルブラックなどのカーボンブラック；炭素繊維や金属繊維などの導電性繊維；フッ化カーボン、アルミニウム、ニッケル粉末などの金属粉末；酸化亜鉛、チタン酸カリウムなどの導電性ウィスカー；酸化チタンなどの導電性金属酸化物；ポリフェニレン誘導体などの導電性素材などが用いられ得る。
【００３８】
前記バインダは、活物質と導電材などの結合と集電体に対する結合に助力する成分であって、通常に負極活物質を含む混合物全体重量に基づいて1ないし50重量％に添加される。このようなバインダの例としては、ポリフッ化ビニリデン、ポリビニルアルコール、カルボキシメチルセルロース(CMC)、澱粉、ヒドロキシプロピルセルロース、再生セルロース、ポリビニルピロリドン、テトラフルオロエチレン、ポリエチレン、ポリプロピレン、エチレン-プロピレン-ジエンテルポリマー(EPDM)、スルホン化EPDM、スチレンブチレンゴム、フッ素ゴム、多様な共重合剤などを挙げることができる。
【００３９】
前記充填剤は、正極の膨張を抑制する成分として選択的に用いられ、当該電池に化学的変化を誘発することのない繊維状材料であれば特に制限されるものではなく、例えば、ポリエチレン、ポリプロピレンなどのオレフィン系重合剤；ガラス繊維、炭素繊維などの繊維状物質が用いられる。
【００４０】
[負極構造]
負極は、負極集電体上に負極活物質を塗布、乾燥及びプレッシングして製造され、必要に応じて前記のような導電材、バインダ、充填剤などが選択的にさらに含まれ得る。このような構造はシート状で具現され、ローディングロールに装着される形態で工程に適用され得るようになる。
【００４１】
[負極集電体]
前記負極集電体は、一般的に3〜500μｍの厚さで作製される。このような負極集電体は、当該電池に化学的変化を誘発することなく導電性を有するものであれば特に制限されるものではなく、例えば、銅、ステンレススチール、アルミニウム、ニッケル、チタン、焼成炭素、銅やステンレススチールの表面にカーボン、ニッケル、チタン、銀などで表面処理したもの、アルミニウム−カドミウム合金などが用いられ得る。また、正極集電体と同様に、表面に微細な凹凸を形成して負極活物質の結合力を強化させることもでき、フィルム、シート、ホイル、ネット、多孔質体、発泡体、不織布体など多様な形態で用いられ得る。前述した本発明に係る実施例で電極タブの場合、前記負極集電体の材質と同一の材質を有するように形成され得る。
【００４２】
[負極活物質]
前記負極活物質は、例えば、難黒煙化炭素、黒煙系炭素などの炭素；LixFe2O3(0≦x≦1), LixWO2(0≦x≦1), SnxMe1-xMe'yOz (Me： Mn, Fe, Pb, Ge； Me'：Al、B、P、Si、周期律表の1族、2族、3族元素、ハロゲン；0＜x≦1；1≦y≦3；1≦z≦8)などの金属複合酸化物；リチウム金属；リチウム合金；ケイ素系合金；錫系合金；SnO, SnO2, PbO, PbO2, Pb2O3, Pb3O4, Sb2O3, Sb2O4, Sb2O5, GeO, GeO2, Bi2O3, Bi2O4, and Bi2O5などの金属酸化物；ポリアセチレンなどの導電性高分子；Li-Co-Ni系材料などを用いることができる。
【００４３】
[分離膜]
本発明に係る分離膜は、折り畳み工程やロール(roll)工程とは係りなく、単なる積層工程により基本単位体を形成して単純積層を具現することになる。特に、ラミネートでの分離膜と正極、負極の接着は、ラミネートの内部で分離膜シート自体が熱によって溶融されて接着固定されるようにするものである。これにより、圧力が引き続き維持されるようにするところ、電極と分離膜シートとの間の安定的な界面接触を可能にする。
【００４４】
前記分離膜シート又はセルの正極と負極との間に介在される分離膜は絶縁性を現わし、イオンの移動が可能な多孔性構造であれば、その素材が特に制限されるものではなく、前記分離膜と分離膜シートは同一の素材である場合も、そうでない場合もある。
【００４５】
前記分離膜又は分離膜シートは、例えば、高いイオン透過度と機械的強度を有する絶縁性の薄い薄膜が用いられ得、分離膜又は分離膜シートの気孔直径は一般的に0.01〜10μｍであり、厚さは一般的に5〜300μｍである。このような分離膜又は分離膜シートとしては、例えば、耐化学性及び疎水性のポリプロピレンなどのオレフィン系ポリマー；ガラス繊維又はポリエチレンなどで作製されたシートや不織布などが用いられる。電解質としてポリマーなどの固体電解質が用いられる場合は、固体電解質が分離膜を兼ねることもできる。好ましくは、ポリエチレンフィルム、ポリプロピレンフィルム、又はこれらフィルムの組合せによって製造される多層フィルムやポリビニリデンフルオライド(polyvinylidene fluoride)、ポリエチレンオキシド(polyethylene oxide)、ポリアクリロニトリル(polyacrylonitrile)、又はポリビニリデンフルオライドヘキサフルオロプロピレン(polyvinylidene fluoride hexafluoropropylene)共重合体などの高分子電解質用、又はゲル型高分子電解質用高分子フィルムであり得る。
【００４６】
前記分離膜は、基本単位セルを構成するために熱融着による接着機能を有するのが好ましく、前記分離膜シートは必ずそのような機能を有する必要はないが、接着機能を有するものを用いるのが好ましい。
【００４７】
本発明に係る前記電極組立体は、正極と負極の電気化学的反応によって電気を生産する電気化学セルに適用され得るところ、電気化学セルの代表的な例としては、スーパーキャパシタ(super capacitor)、ウルトラキャパシタ(ultra capacitor)、二次電池、燃料電池、各種センサ、電気分解装置、電気化学的反応器などを挙げることができ、そのうち二次電池が特に好ましい。
【００４８】
前記二次電池は、充放電が可能な電極組立体がイオン含有電解液で含浸された状態で、電池ケースに内装している構造となっており、一つの好ましい例として、前記二次電池はリチウム二次電池であり得る。
【００４９】
近年、リチウム二次電池は小型モバイル機器だけでなく、大型デバイスの電源として多くの関心を集めており、そのような分野への適用時に小さい重量を有するのが好ましい。二次電池の重量を減らす一つの方案として、アルミニウムラミネートシートのパウチ型ケースに電極組立体を内装した構造が好ましい。このようなリチウム二次電池に対しては当業界に公知されているので、本明細書には関連説明を略する。
【００５０】
また、前記で説明したように、中大型デバイスの電源として用いる際には、長期間の使用時にも作動性能の低下現象を最大限抑制し、寿命特性が優れ、且つ安い費用で大量生産することのできる構造の二次電池が好ましい。このような観点で本発明の電極組立体を含む二次電池は、これを単位電池とする中大型電池モジュールに好ましく用いられ得る。
【００５１】
多数の二次電池を含む電池モジュールを含む電池パックの場合、パワーツール(power tool)；電気車(Electric Vehicle, EV)、ハイブリッド電気車(Hybrid Electric Vehicle, HEV)及びプラグインハイブリッド電気車(Plug-in Hybrid Electric Vehicle, PHEV)からなる群より選択された電気車；E-バイク(E-bike)；E-スクーター(E-scooter)；電気ゴルフカート(Electric golf cart)；電気トラック；及び電気商用車からなる中大型デバイスの群より選択された一つ以上の電源で用いられ得る。
【００５２】
中大型電池モジュールは、多数の単位電池などをシリーズ方式又はシリーズ/パラレルを方式で連結して高出力・大容量を提供するように構成されており、それに対しては当業界に公知されているので本明細書には関連説明を略する。
前述したような本発明の詳細な説明では、具体的な実施例に関して説明した。しかし、本発明の範疇から外れない限度内では、多様な変形が可能である。本発明の技術的思想は、本発明の記述した実施例に限って定められてはならず、特許請求の範囲だけではなく、この特許請求の範囲と均等なものなどによって定められなければならない。
以下に、実施形態の一例を項目として記す。
［項目１］
正極集電体上に正極活物質がコーティングされる正極； 
負極集電体上に負極活物質がコーティングされる負極；及び 
前記正極及び負極との間に配置される分離膜を含む電極組立体であって、
前記正極を構成する正極集電体のタブ部に絶縁層が形成され、
前記絶縁層は、前記正極集電体と前記分離膜との間で、前記正極集電体、前記正極活物質の塗布領域の末端、及び前記分離膜の何れにも接合されるように配置され、
前記正極集電体の表面には凹凸が形成されていることを特徴とする電極組立体。
［項目２］
前記絶縁層は、
前記負極活物質の塗布領域と一部がオーバーラップ(overlap)されるように配置される項目1に記載の電極組立体。
［項目３］
前記絶縁層は、前記タブ部の一端が露出する露出部が形成されるように具現される項目1に記載の電極組立体。
［項目４］
前記絶縁層の幅は、1mm〜20mmである項目３に記載の電極組立体。
［項目５］
前記絶縁層の厚さは、1μｍ〜100μｍである項目４に記載の電極組立体。
［項目６］
前記絶縁層は、少なくとも1以上のセラミック物質を含有した絶縁物質であることを特徴とする項目1に記載の電極組立体。
［項目７］
前記絶縁層は、二酸化チタン、カルシウムカーボネート及び硫酸バリウムからなる群より選択されるいずれか一つ、又は二つ以上を混合した物質である項目６に記載の電極組立体。
［項目８］
前記絶縁層は、二酸化チタン、カルシウムカーボネート及び硫酸バリウムからなる群より選択される一つ、又は二つ以上を混合した物質を10〜90％重量比で含有した水溶液又は塗料を乾燥した物質であることを特徴とする項目７に記載の電極組立体。
［項目９］
前記絶縁層は、重量平均分子量20万以下の高分子フィルム又はエマルジョンであることを特徴とする項目1に記載の電極組立体。
［項目１０］
前記高分子フィルムは、ポリアクリレート、ポリスチレン、ポリアクリル酸、ポリアクリロニトリル、ポリエチレン、ポリプロピレン、ポリイミド、ポリウレタン、ポリエチレンテレフタレート、及びこれらの組合せからなる群より選択されるいずれか一つで形成される項目９に記載の電極組立体。
［項目１１］
前記絶縁層は、SBR系重合体である項目1に記載の電極組立体。
［項目１２］
項目１から項目１１のいずれかの電極組立体を1以上含む電気化学素子。
［項目１３］
前記電気化学素子は、二次電池、多数の二次電池を含む電池モジュール及び多数の電池のモジュールを含む電池パックからなる群より選択されるいずれか一つである項目１２に記載の電気化学素子。
【図１】
0006587157.tif 000003
【図２】
0006587157.tif 000004
【図３】
0006587157.tif 000005
【図４】
0006587157.tif 000006